(57)【要約】【課題】  数回プレスシールしても、シール温度を変更しても、シール時の圧力、時間、温度の影響を受けにくく、包装体を手で容易に開封できるとともに、内容物の充填時や輸送中の落下などの衝撃に対しても破袋しない二重袋包装体を提供する。【解決手段】  イージーピール性を有する外層、ポリアミド樹脂からなる中間層、および、低密度ポリエチレン樹脂からなる内層を含む構成の二重袋包装体用インフレーションフィルムであり、前記イージーピール性を有する外層が、シール温度１３０℃、１４０℃、および１５０℃のいずれにおいても０．９８〜１９．６Ｎ／１５ｍｍ幅のイージーピール強度を有し、当該外層の厚みが３〜１５μｍであることを特徴とする二重袋包装体用インフレーションフィルム、および当該インフレーションフィルムから製袋されてなることを特徴とするイージーピール性を有する二重袋包装体。【選択図】  なし【特許請求の範囲】
【請求項１】
イージーピール性を有する外層、ポリアミド樹脂からなる中間層、および、低密度ポリエチレン樹脂からなる内層を含む構成の二重袋包装体用インフレーションフィルムであり、前記イージーピール性を有する外層が、シール温度１３０℃、１４０℃、および１５０℃のいずれにおいても０．９８〜１９．６Ｎ／１５ｍｍ幅のイージーピール強度を有し、当該外層の厚みが３〜１５μｍであることを特徴とする二重袋包装体用インフレーションフィルム。
【請求項２】
イージーピール性を有する外層が、下記樹脂組成物Ａを５０〜９０質量％、下記樹脂組成物Ｂを１０〜５０質量％含有する請求項１に記載の二重袋包装体用インフレーションフィルム。
樹脂組成物Ａ：メルトフローレートが６ｇ／１０分以上である、直鎖状低密度ポリエチレン、エチレン−酢酸ビニル共重合体、エチレン−アクリル酸共重合体、エチレン−アクリル酸エチル共重合体、エチレン−メタクリル酸共重合体、エチレン−メタクリル酸メチル共重合体、エチレン−アクリル酸メチル共重合体、およびこれらのアイオノマーからなる群から選ばれる少なくとも１種を主成分とする樹脂組成物
樹脂組成物Ｂ：メルトフローレートが２ｇ／１０分以下である、ポリブチレンまたはポリプロピレンを主成分とする樹脂組成物。
【請求項３】
請求項１または２に記載のインフレーションフィルムから製袋されてなることを特徴とするイージーピール性を有する二重袋包装体。
【発明の詳細な説明】
【技術分野】
【０００１】
本発明は、二重袋包装体用インフレーションフィルム、および当該フィルムにから製袋されてなる二重袋包装体に関するものであり、例えば、８０℃以上に加熱された、たれ、練り餡、チョコクリーム、ジャム、マーガリン、加工油脂等を熱間充填できるイージーピール性（易開封性）を有する二重包装体を形成するための、二重袋包装体用インフレーションフィルム、および二重袋包装体に関するものである。
【背景技術】
【０００２】
従来、食酢、清酒、醤油、ソース、たれ、スープ、つゆ、各種飲料、マーガリン、調味料、練り餡、チョコレート等の液状物や粘稠体食品を充填する包装容器として、金属缶やガラス瓶等の容器が使用されていた。しかし、最近、環境問題から、包装容器を減容化すること、易廃棄性なものとすることが求められている。これら要求に対応すべく、液状物等の包装容器として、プラスチックフィルムからなる包装体が使用されるようになってきている。
【０００３】
プラスチックフィルムは、金属缶やガラス瓶と比べて、軽量であり、流通経費、廃棄コストを削減できる点で優れている。液状物や粘稠体食品を充填する包装容器としては、保管や輸送において内容物が漏れないことが絶対条件である。しかし、プラスチックフィルムは、金属缶やガラス瓶等の容器に比べて厚みが薄く、耐久性に乏しいため、輸送中の振動や衝撃、摩擦によってピンホールが発生したり破袋したりして、内容物が漏れ出す可能性があるという本質的な問題を抱えている。
【０００４】
このような問題を解決するため、プラスチックフィルムからなる包装体としては、一般的にはフィルムを２枚重ねにした二重袋包装体が汎用されている（例えば、特許文献１〜５）。
【０００５】
かかる２枚重ねの二重袋包装体によれば、内部に被収容物を収容している場合にも、２枚のフィルム間に一定の自由度が存在する。したがって、輸送中に、二重袋包装体に衝撃が加えられても、被収容物を支えている内部側のフィルムと、パレット、あるいは他の包装体と接して二重袋包装体を支えている外部側のフィルムとの間で、一定の滑りが生じて、該衝撃の吸収を行い、ピンホールの発生や、破袋が生じるのを防止することができる。  しかし、特許文献１に開示されているように延伸フィルムを有する積層フィルムを使用すると、フィルムが硬いため、二重包装体の開封時に内容物を絞り出しにくく、内容物が残り作業適性が悪化するという問題がある。また、内容物が残ると、廃棄するまでの間に、残存した内容物による腐敗臭が発生したり、菌が繁殖したりするという問題がある。
【０００６】
また、二重袋包装体の内層を構成する樹脂材料として、例えば、特許文献３に開示されているように、比較的低密度の低密度ポリエチレン（以下において、「ＬＤＰＥ」という略記することがある）を用いた場合には、製袋時には、ヒートシールが容易であるという優れた一面を有する一方で、二重袋包装体の内部に８０℃以上に加温された食品等を直接収容するような場合、内層同士のブロッキングが生じて、輸送中の振動や衝撃、摩擦によって破袋しやすくなってしまうという問題がある。また、充填される内容物の熱とその重さによってフィルムが伸びて連続生産時にピッチ管理しづらいという問題がある。
【０００７】
上記ブロッキングの問題を解決するものとして、本発明者は、特許文献５に記載されているような、二重袋包装体の内層を構成する樹脂材料としてＬＤＰＥを使用し、このＬＤＰＥのビカット軟化点と密度とを所定の範囲に設定することで二重袋包装体の内部に８０℃以上に加温された食品等を直接収容しても、内層同士のブロッキングが生じにくく、耐ピンホール性に優れ、食品等を熱間充填しても伸びにくいフィルムを提案した。
【０００８】
包装体は、内容物を容易に取り出すことができるように、イージーピール性を備えていることが好まれる。しかし、特許文献５に記載のフィルムは、完全シールにより二重袋包装体を形成するものであり、包装体から内容物を取り出すには、カッターあるいははさみを使用して包装体を開封する必要がある。このため、食品を使用する現場における作業性が悪いという問題があり、また、カッター等を用いて開封するため、開封した切片がゴミとなりゴミが増える、該切片が内容物中に混入する、といった問題もある。
【０００９】
そこで、本発明者はこれら問題を解決すべく、特許文献６にあるようにイージーピール層を構成する２種類の樹脂のビカット軟化点と密度とを所定の範囲に設定することでユーザーが包装体を手で容易に開封できると共に、内容物の充填時や輸送中の落下などの衝撃に対しても破袋しない二重袋包装体として開発した。しかし、２重包装体のサイズは、内容物の充填量により大小様々でシール時間やシール温度を変更した際にイージーピール強度のバラツキを生じたり、包装機の縦シールバーの長さと送りピッチが一致しなかったりするため、数回にわたりフィルムの同じ箇所をシールした際に局所的にイージーピール強度が強くなってしまい、開封性が悪くなるという問題がある。
【先行技術文献】
【特許文献】
【００１０】
【特許文献１】特開２００３−３０５７８３号公報
【特許文献２】特開２００３−３３５３０２号公報
【特許文献３】特開２００３−２６２３４号公報
【特許文献４】特開２００２−２３４５４７号公報
【特許文献５】特開２００７−１５７２５号公報
【特許文献６】特開２００９−０２９４３４号公報
【発明の概要】
【発明が解決しようとする課題】
【００１１】
本発明は、上記実情に鑑みなされたものであり、その解決課題は、シール温度範囲が広く、数回プレスシールしてもイージーピール強度が安定し、シール時間・シール温度・シール圧力の影響を受けにくいフィルムを提供することにある。
【課題を解決するための手段】
【００１２】
本発明者は、上記課題に鑑み鋭意検討した結果、特定の構成を有するフィルムによれば、上記課題を容易に解決できることを見いだし、本発明を完成するに至った。
【００１３】
すなわち、本発明の要旨は、イージーピール性を有する外層、ポリアミド樹脂からなる中間層、および、低密度ポリエチレン樹脂からなる内層を含む構成の二重袋包装体用インフレーションフィルムであり、前記イージーピール性を有する外層が、シール温度１３０℃、１４０℃、および１５０℃のいずれにおいても０．９８〜１９．６Ｎ／１５ｍｍ幅のイージーピール強度を有し、当該外層の厚みが３〜１５μｍであることを特徴とする二重袋包装体用インフレーションフィルム、および当該インフレーションフィルムから製袋されてなることを特徴とするイージーピール性を有する二重袋包装体に存する。
【発明の効果】
【００１４】
本発明よれば、シール温度範囲が広く、数回プレスシールしてもイージーピール強度が安定し、シール時間・シール温度・シール圧力の影響を受けにくいフィルムを提供することができ、本発明の工業的価値は高い。
【発明を実施するための形態】
【００１５】
本発明のインフレーションフィルムは、所定の層厚および所定の凝集力を備えたイージーピール性を有する外層を備えている。これにより、本発明のインフレーションフィルムを用いて作製した二重包装体に良好なイージーピール性を付与できる。包装体には、内容物の漏れを防ぐための密封性が必要である。また、本発明においては、さらに包装体の使用における作業性向上のためイージーピール性を付与している。本発明では、所定の層厚および所定の凝集力を備えたイージーピール性を有する外層により、二重袋包装体における密封性とイージーピール性のバランスを図っているのである。なお、本発明におけるイージーピール性とは、凝集破壊によるものであり、二重包装体を開封する際に、イージーピール層自体が破壊されて剥離し、イージーピール層が剥離面の両側に残るものである。  本発明のインフレーションフィルムは、ポリアミド樹脂からなる中間層を備えていることにより、耐ピンホール性が付与されている。また、低密度ポリエチレン樹脂からなる内層を備えていることにより、包装体作製時のヒートシール性が良好となる。
【００１６】
本発明において、イージーピール性を有する外層（以下、「イージーピール層」という場合がある）は、外層全体の質量を１００質量％として、以下で示される５０〜９０質量％の樹脂組成物Ａと１０〜５０質量％の樹脂組成物Ｂを備えて構成されていることが好ましい。
・樹脂組成物Ａ：主成分が、メルトフローレートが６ｇ／１０分以上の、直鎖状低密度ポリエチレン、エチレン−酢酸ビニル共重合体、エチレン−アクリル酸共重合体、エチレン−アクリル酸エチル共重合体、エチレン−メタクリル酸共重合体、エチレン−メタクリル酸メチル共重合体、エチレン−アクリル酸メチル共重合体、およびこれらのアイオノマーからなる群から選ばれる少なくとも１種である樹脂組成物
・樹脂組成物Ｂ：主成分が、メルトフローレート２ｇ／１０分以下のポリブチレンまたはポリプロピレンである樹脂組成物
樹脂組成物Ａおよび樹脂組成物Ｂにおける「主成分」とは、これら樹脂組成物全体の質量を基準（１００質量％）として、それぞれ上記列挙した樹脂を好ましくは７０質量％以上、より好ましくは８０質量％以上含有していることをいい、外層が備えるべき効果を損なわない限り、上記列挙した樹脂以外に各種添加剤や、汎用樹脂成分の混入を許容する趣旨である。
【００１７】
本発明において、このような所定割合で樹脂組成物Ａおよび樹脂組成物Ｂを含むイージーピール層を用いることで、イージーピール層の凝集力を上記した範囲に調整することが容易となり、イージーピール性を良好なものとすることができる。また、従来、二重包装体作製時においてカット長が異なる場合があり、シール工程で複数回にわたりシーラーによるプレスが必要となる場合があり、複数回プレスされる個所と１回のみプレスされる個所でイージーピール強度が異なるということがあったが、上記のイージーピール層を用いることで、複数回のシーラーによるプレスが加わっても安定したイージーピール強度で良好な開封性が得られる。
【００１８】
また、シール時間やシール温度、シール圧力を変更しても安定したイージーピール強度が得られるという点から、樹脂組成物ＡおよびＢは上記に示した粘度範囲の樹脂を用いることが好ましい。
【００１９】
樹脂組成物Ａは、メルトフローレートが６ｇ／１０分以上の直鎖状低密度ポリエチレン（以下、「ＬＬＤＰＥ」という場合がある）を用いることが好ましい。メルトフローレートが６ｇ／１０分以上と粘度の低いタイプを用いることで、凝集破壊層の毛羽立ちを防止でき、美麗な剥離面を得ることができる。また、縦方向と横方向のイージーピール強度の差を小さくすることもできる。
【００２０】
樹脂組成物Ｂは、メルトフローレート２ｇ／１０分以下のポリブチレン（以下、「ＰＢ」）またはポリプロピレン（以下、「ＰＰ」）を用いることが好ましい。メルトフローレート２ｇ／１０分以下と粘度の高いタイプを用いることで、凝集破壊層の樹脂組成物Ａに対する分散粒子径が大きくなり、美麗な剥離面を得ることができる。
【００２１】
本発明において、中間層の厚みの範囲は通常５〜３０μｍである。中間層の厚みをこのような範囲とすることで、形成する二重袋包装体に、良好な耐ピンホール性を付与できると共に、良好なスクイズ性（被収容物の絞り出し易さ）を付与できる。
【００２２】
本発明において、外層は、スリップ剤および／またはアンチブロッキング剤を含有していることが好ましい。これにより、巻取りフィルムのコブやタルミの発生を減らすことができる。また、包装機上のロールとの摩擦や筒状に折り畳まれるフォーマー部（セーラー部）での摩擦を軽減でき、フィルム送り時の蛇行やシール漏れの原因となる製袋時のシワを軽減することができる。
【００２３】
また、内層の低密度ポリエチレン樹脂は、直鎖状低密度ポリエチレン樹脂（ＬＬＤＰＥ）であることが好ましい。ＬＬＤＰＥは、引張強度、伸び、耐ピンホール強度、剛性等の
物性強度が強いという特徴がある。
【００２４】
本発明において、中間層と外層および／または内層との間に、少なくとも１層の接着樹脂層を有していてもよい。これにより、各層間の接着強度をより高めることができる。
【００２５】
本発明において、中間層と外層および／または内層との間に、少なくとも１層のエチレン−酢酸ビニル共重合体ケン化物樹脂層（以下、「ＥＶＯＨ層」と省略する場合がある。）を有していてもよい。これにより、インフレーションフィルムにガス（酸素）バリア性を付与できる。
【００２６】
本発明の二重袋包装体用インフレーションフィルムは、まず、３種類以上の樹脂を押出機により所定温度まで加熱溶融させ、昇圧する。そして、円筒形金型の内部に空気を吹き込み、金型の隙間から外層、中間層および内層で構成されるチューブ状のフィルムを吐き出させる。チューブ状フィルムはロール等で構成される折り畳み手段により平板状フィルムに折り畳まれ、その後巻き取り機によりロール状に巻き取られる。このようにして、本発明のインフレーションフィルムは製造される。ロール上に巻き取られたフィルムは、二重袋包装体を作製する際の原反となる。
【００２７】
本発明の二重袋包装体用インフレーションフィルムは、イージーピール性を有する外層、ポリアミド樹脂からなる中間層、および低密度ポリエチレン樹脂からなる内層を備えて構成されている。
【００２８】
本発明において、内層はＬＤＰＥから構成されており、これにより、二重袋包装体を製造する際に、ヒートシールにより接着させることができる。また、内層を構成するＬＤＰＥは、所定のビカット軟化点および密度を備えていることが好ましい。ＬＤＰＥのビカット軟化点は、下限が１１０℃以上、好ましくは１１５℃以上、さらに好ましくは１２０℃以上であり、上限が１２５℃以下、好ましくは１２４℃以下である。また、密度は、下限が通常０．９３０ｇ／ｃｍ３であり、好ましくは０．９３５ｇ／ｃｍ３以上、さらに好ましくは０．９３７ｇ／ｃｍ３以上であり、上限は通常０．９４０ｇ／ｃｍ３である。
【００２９】
このようなＬＤＰＥを使用することにより、良好なヒートシール性を確保しつつ、熱間充填時のチューブフィルムの内層ブロッキングを防ぐことができる。例えば、二重袋を形成した状態で、８０〜１００℃の被収容物を熱間充填した際に、該内層同士がブロッキングするのを防ぐことができる。ここで本発明でいうブロッキングとは、内層同士が融着してしまうことをいう。内層同士が融着してしまうと、二重袋の利点である２枚のフィルムの自由度が阻害され、衝撃が吸収できず、ピンホールの発生、破袋が生じてしまう問題が発生する。
【００３０】
ビカット軟化点が１１０℃以上のＬＤＰＥの場合、ビカット軟化点が上昇すると、密度も次第に上昇する。例えば、ビカット軟化点が１２０℃以上のＬＤＰＥの場合、密度は０．９４０ｇ／ｃｍ３に近いものとなるため、二重袋包装体の製袋時において、食品等を熱間充填しても内層同士のブロッキングが発生しにくく、熱によるフィルムの伸びを最小限に抑えることができる。
【００３１】
また、内層を構成するＬＤＰＥは、ＬＬＤＰＥであることが好ましく、また、ＬＬＤＰＥとしては、エチレンと炭素数６のヘキセン−１または炭素数８のオクテン−１との共重合体が好ましい。ＬＬＤＰＥはＬＤＰＥより引張強度、伸び、耐ピンホール強度、剛性等の物性強度が強い。また、上記のように共重合体の炭素数が増えると、物性強度も比例して強くなる。
【００３２】
内層の厚みは、下限が通常１０μｍであり、好ましくは１５μｍ以上、さらに好ましくは２０μｍ以上であり、上限が通常５０μｍであり、好ましくは４０μｍ以下、さらに好ましくは３５μｍ以下である。内層の厚みを１０μｍ以上にすることにより、耐ピンホール性と耐熱性を維持できる。一方、内層の厚みを５０μｍ以下にすることにより、該フィルムにより形成した二重袋包装体に適度なスクイズ性が与えられ、内容物を絞り出す作業が良好となる。
【００３３】
本発明において中間層は、ポリアミド樹脂により構成されている。ポリアミド樹脂の種類は特に限定されないが、耐ピンホール性の観点から、ポリアミド系合成繊維系樹脂としては、例えば、６ナイロン、６６ナイロン、６９ナイロン、６−６６ナイロン、１２ナイロン、１１ナイロン、６１０ナイロン、６１２ナイロン、６Ｉ−６Ｔナイロン、ＭＸＤ６ナイロン等の重合体またはこれら２種以上を重合単位として含む共重合体、さらにはこれら重合体の混合物を用いることが好ましい。これらの中でも６ナイロンや６−６６ナイロンを用いることが、インフレーション法において押出し成形性、製膜安定性に優れており、コストが安価で安定入手可能である等の点から特に好ましい。
【００３４】
中間層の厚みは、下限が通常５μｍであり、好ましくは７μｍ以上、さらに好ましくは１０μｍ以上であり、上限は通常３０μｍであり、好ましくは２５μｍ以下、さらに好ましくは２０μｍ以下である。ポリアミド樹脂により形成された中間層の厚みの下限値を５μｍとすることにより、良好な耐ピンホール性が得られ、伸びにくいフィルムとなる。また上限値を３０μｍとすることによりフィルムにより形成した二重袋包装体に適度なスクイズ性を付与できる。
【００３５】
本発明において、外層は、所定の凝集力および層厚を備えたイージーピール性を有する層である。
【００３６】
外層のイージーピール強度（凝集力）は、５．８８〜１１．８Ｎ／１５ｍｍ幅とする必要がある。凝集力が５．８８Ｎ／１５ｍｍ未満では、内容物を充填時に破袋してしまい、輸送中などの衝撃によりシール抜けを起こしてしまう。また、１１．８Ｎ／１５ｍｍを超えると、実際に手の開封性が悪くなり、フィルムの延伸や剥離面の毛羽立ちや膜残りが発生する。
【００３７】
凝集力の測定方法は、上記複合フィルムの最外層同士をヒートシール（シール温度：１３０℃、１４０℃、１５０℃の３種類）し、ヒートシールした部分を引張速度２００ｍｍ／分で、１８０゜剥離したときの剥離強度を測定することにより行った。
【００３８】
イ−ジーピール層を構成する樹脂は、外層全体の質量を１００質量％として、５０〜９０質量％の樹脂組成物Ａと１０〜５０質量％の樹脂組成物Ｂを備えて構成されることが好ましく、樹脂組成物Ａのメルトフローレートは６ｇ／１０分以上で、樹脂組成物Ｂのメルトフローレートは２ｇ／１０分以下が好ましい。例えば、以下に説明する樹脂組成物Ａと樹脂組成物Ｂとを所定割合で混合して構成することができる。
【００３９】
上記樹脂組成物Ａとしては、主成分が、メルトフローレート６ｇ／１０分以上の、直鎖状低密度ポリエチレン（ＬＬＤＰＥ）、融点エチレン−酢酸ビニル共重合体（ＥＶＡ）、エチレン−アクリル酸共重合体（ＥＡＡ）、エチレン−アクリル酸エチル共重合体（ＥＥＡ）、融点１００℃以下のエチレン−メタクリル酸共重合体（ＥＭＡＡ）、エチレン−メタクリル酸メチル共重合体（ＥＭＭＡ）、エチレン−アクリル酸メチル共重合体（ＥＭＡ）およびこれらのアイオノマーからなる群から選ばれる少なくとも１種の樹脂組成物を用いることができる。中でも、ホットタック性の点から直鎖状低密度ポリエチレン（ＬＬＤＰＥ）は、好適に用いることができる。
【００４０】
また、上記樹脂組成物Ｂとしては、主成分がメルトフローレート２ｇ／１０分以下のポリプロピレンポリブチレン（ＰＢ）または（ＰＰ）である樹脂組成物を用いることができる。樹脂組成物Ｂの主成分を構成するＰＰは、ランダムコポリマー、ホモポリマー、ブロックコポリマー等のいずれも使用でき、中でもランダムコポリマーを好適に用いることができる。コポリマーの共重合成分としては、エチレン等のプロピレン以外のαオレフィンが挙げられる。
【００４１】
外層の厚みは、下限が３μｍであり、好ましくは５μｍ以上であり、上限が１５μｍであり、好ましくは１０μｍ以下、より好ましくは８μｍ以下である。外層の厚みが薄すぎると、イージーピールの安定性が劣り、また製膜しづらいという問題がある。また、外層の厚みが厚すぎると、開封時に毛羽立ちが発生したり、膜残りが発生したりして開封しづらいという問題がある。
【００４２】
本発明のインフレーションフィルムを用いて形成した包装体は、縦シール部および横シール部共に、シール部はすべてイージーピール性を備えている。よって、シール部のみを開封して内容物を取り出してもよいし、シール部と共に、縦シール部も開封して、開口部を拡大させてもよい。さらには、すべてのシール部分を開封してもよい。
【００４３】
本発明の二重袋包装体は、主に内容物を大量に含む業務用の包装体として使用されることが多い。例えば、業務用のチョコレートクリームを含む包装体の場合、まず、上部シール部開封して、ここから大部分のチョコレートクリームをトレイに取り出す。その後、包装体を絞って、残った内容物をできるだけ取り出すが、包装体が大きい分、依然としてある程度の量の内容物が包装体中に残ってしまう。残ったチョコレートクリームは、使用せずに廃棄されてしまった場合、チョコレートクリームが無駄になるだけなく、生ゴミと資源ごみとの分別の問題、分別しなかった場合は、チョコレートクリームが腐敗して臭いが生じる、細菌が生じる等の衛生上の問題が生じる。
【００４４】
本発明の二重袋包装体においては、上記したように、包装体を全面開封して、元のシート状に戻すことができる。よって、残存したチョコクリームをヘラ等により綺麗にふき取って利用することができる。このように、本発明の二重袋包装体においては、内容物を最大限に有効利用することができるだけでなく、ゴミ分別および衛生上の問題をも解決することができる。
【００４５】
また、本発明の凝集破壊性のイージーピール層は、開封した際に、シール部分にシールマークが残るようになっている。シールマークは、製品が確実に密封されていたことを示す証となり、内容物の使用者に安心感を与えることができるという効果がある。
【００４６】
内層または／および外層には、滑り性を付与する目的でスリップ剤を添加することができる。スリップ剤としては、滑り性を付与することができれば特に限定されないが、炭化水素系滑剤、脂肪酸系高級アルコール系滑剤、アミド系滑剤、エステル系滑材、金属せっけん系滑剤等が挙げられる。
【００４７】
ポリエチレンのスリップ剤として代表的なアミド系滑剤としては、ステアリン酸アミド、オレイン酸アミド、エルカ酸アミドがある。アミド系滑剤の添加量は各層を構成する樹脂１００質量部に対して、０．１〜０．５質量部の範囲が一般的であり、この添加量で内層同士のブロッキングを改良、防止することができる。金属せっけん系滑剤としては、ステアリン酸鉛、ステアリン酸亜鉛、ステアリン酸カルシウム、ステアリン酸マグネシウム等が挙げられる。金属せっけん系滑剤の添加量は、各層を構成する樹脂１００質量部に対して、０．１質量部以上、好ましくは０．５質量部以上、さらに好ましくは１質量部以上であり、かつ１０質量部以下、好ましくは５質量部以下、さらに好ましくは３質量部以下である。
【００４８】
内層および／または外層には、アンチブロッキング性を付与する目的でアンチブロッキング剤を添加することができる。アンチブロッキング剤としては、アンチブロッキング性を付与することができれば特に限定されないが、無機系のものでは、タルク、ゼオライト等が挙げられる。タルクは潤滑性に富み油脂感のある白色粉末でその表面は親油性・疎水性である。ゼオライトは、アルカリおよびアルカリ土類金属の含水アルミノ珪酸塩であり、粘着性を防止することができる。アンチブロッキング剤は、樹脂層表面に微細な凹凸を形成して、隣接する二層が密着するのを抑制することによりブロッキングを防止する機能を発揮するものと思われる。アンチブロッキング剤の添加量は各層を構成する樹脂１００質量部に対して０．１質量部以上、好ましくは０．５質量部以上、さらに好ましくは１質量部以上であり、かつ１０質量部以下、好ましくは５質量部以下、さらに好ましくは３質量部以下である。
【００４９】
上記のスリップ剤、アンチブロッキング剤の添加により、インフレーションフィルムにおいて内層同士がブロッキングするのを防ぎ、また、二重袋包装体の作成工程において、外層と包装機との滑りを良くすることができる。
【００５０】
また、中間層と外層および／または内層との間には、少なくとも１層の接着樹脂層を設けることができる。接着樹脂層で使用される接着樹脂は、外層、中間層、および内層を必要な強度に接着することができれば特に限定されないが、不飽和カルボン酸またはその誘導体で変性されたポリオレフィン系樹脂を好適に用いることができる。不飽和カルボン酸およびその誘導体としては、例えば、アクリル酸、メタクリル酸、マレイン酸、フマル酸、クロトン酸、イタコン酸、シトラコン酸およびその誘導体等が挙げられる。不飽和カルボン酸の誘導体としては、不飽和カルボン酸のエステルや無水物を挙げることができ、例えば、アクリル酸メチル、メタクリル酸メチル、アクリル酸エチル、アクリル酸プロピル、アクリル酸ブチル、メタクリル酸ブチル、酢酸ビニル、グリシジルアクリレート、グリシジルメタクリレート、アクリルアミド、メタクリルアミド、アクリル酸ナトリウム等が挙げられる。
【００５１】
市販の接着樹脂としては、例えば、三井化学社製、商品名アドマーが挙げられ、本発明において好適に使用することができる。
【００５２】
接着樹脂層の厚みは、下限が通常５μｍであり、好ましくは１０μｍ以上であり、上限が通常２０μｍであり、好ましくは１５μｍ以下である。接着樹脂層の厚みが薄すぎると、十分な層間接着力を得ることができない。一方、接着樹脂層の厚みが厚すぎると、原料コストがかかり、透明性が悪くなる。
【００５３】
中間層と外層および／または内層との間には、酸素バリア性を付与する目的で、少なくとも１層のＥＶＯＨ層を設けることができる。ＥＶＯＨ層で用いられるＥＶＯＨのエチレン含有率は特に限定されるものではないが、製膜安定性の観点から、下限が好ましくは３２モル％であり、より好ましくは３８モル％以上であり、上限が好ましくは４７モル％であり、より好ましくは４４モル％以下である。また、ＥＶＯＨのケン化度は好ましくは９０モル％以上、より好ましくは９５モル％以上である。ＥＶＯＨのエチレン含有量およびケン化度を上記範囲に保つことにより、本発明のフィルムの共押出性、フィルムの強度を良好なものとすることができる。
【００５４】
ＥＶＯＨ層を設ける場合、ＥＶＯＨ層の厚みは、下限は好ましくは５μｍであり、より好ましくは８μｍ以上、さらに好ましくは１０μｍ以上であり、上限は好ましくは３０μｍ以下であり、より好ましくは２５μｍ以下、さらに好ましくは２０μｍ以下である。ＥＶＯＨ層の厚みの下限値を５μｍとすることにより十分な酸素バリア性が得られる。また上限値を３０μｍとすることによりフィルムの共押出性を悪化することもなく、かつ良好なフィルム強度を保持できる。
【００５５】
本発明のインフレーションフィルムの層構成は、最外層としてイージーピール性を有する外層、最内層として低密度ポリエチレン樹脂からなる内層を備え、これらの間にポリアミド樹脂からなる中間層を備えていれば、その他の層の層構成は特に制限されない。
【００５６】
例えば、イージーピール性を有する外層（Ａ）、中間層（Ｂ）、ＥＶＯＨ層（Ｃ）、内層（Ｄ）、および接着樹脂層（Ｅ）で表した場合、例えば、以下の層構成を形成することができる。
（１）Ａ／Ｅ／Ｂ／Ｅ／Ｄ
（２）Ａ／Ｅ／Ｃ／Ｂ／Ｅ／Ｄ
（３）Ａ／Ｅ／Ｂ／Ｃ／Ｅ／Ｄ
本発明においては、本発明の効果を阻害しない範囲で、最外層、中間層および最内層のいずれか、またはすべての層に添加剤を含有させることができる。例えば、顔料を添加した場合、遮光効果による被収容物の鮮度保持やフィルム切り片が被収容物に混入したとしても発見しやすいというメリットがある。また、色の異なる顔料を使用することで被充填物の種類を包装体の色で判別できる効果もある。なお、顔料は内容物と接触しない外層側もしくは中間層に添加することが好ましい。
【実施例】
【００５７】
＜評価用試料フィルムの作製＞
実施例１〜５および比較例１〜９として、５層からなる共押出しインフレーションフィルムを製造した。フィルムの総厚みは６０μｍである。
【００５８】
実施例１：
インフレーションフィルムの層構成を以下に示す。なお、内層とは円筒形フィルムの軸芯側の層であり、外層とはその反対側の層である。
第１層（外層（イージーピール層））：直鎖状低密度ポリエチレン樹脂（ＬＬＤＰＥ）＋ポリブチレン−１樹脂（ＰＢ−１）（６μｍ）
第２層（接着樹脂層）：カルボン酸変性エチレン−酢酸ビニル共重合体（７．５μｍ）
第３層（中間層）：６ナイロン（１１μｍ）
第４層（接着樹脂層）：カルボン酸変性エチレン−酢酸ビニル共重合体（７．５μｍ）
第５層（内層）：直鎖状低密度ポリエチレン樹脂（ＬＬＤＰＥ）（２８μｍ）
総厚み６０μｍ
外層には、メルトフローレート８ｇ／１０分のＬＬＤＰＥ（プライムポリマー社製、モアテック）８０質量％と、メルトフローレート１．８ｇ／１０分のポリブチレン−１樹脂（三井化学社製、タフマー）２０質量％のブレンド樹脂に、ブレンド樹脂全体を１００質量部として、スリップ剤としてアミド系滑剤を０．３質量部添加した組成物を用いた。
【００５９】
接着性樹脂層を構成する接着性樹脂としては、カルボン酸変性エチレン−酢酸ビニル共重合体（三井化学社製、アドマー）を用いた。
【００６０】
中間層を構成するポリアミド樹脂としては、６ナイロン（三菱エンジニアリングプラスチックス社製、ノバミッド６Ｎｙ）を用いた。
【００６１】
内層には、密度０．９３５ｇ／ｃｍ３、ビカット軟化点１２０℃のＬＬＤＰＥ（プライムポリマー社製、モアテック）に対して、該ＬＬＤＰＥ全体を１００質量部として、スリップ剤としてアミド系滑剤を１．８質量部、アンチブロッキング剤として無機系アンチブロッキング剤を１．８質量部添加した組成物を用いた。
【００６２】
実施例２：
外層として、メルトフローレート６ｇ／１０分のＬＬＤＰＥ（プライムポリマー社製、ウルトゼックス）８０質量％と、メルトフローレート１．８ｇ／１０分のポリブチレン−１樹脂（三井化学社製、タフマー）２０質量％のブレンド樹脂に、実施例１と同様のスリップ剤を添加した組成物を用いた以外は、実施例１と同様にしてインフレーションフィルムを作製した。
【００６３】
実施例３：
外層として、メルトフローレート８ｇ／１０分のＬＬＤＰＥ（プライムポリマー社製、モアテック）８０質量％と、メルトフローレート１．３ｇ／１０分のポリプロピレン樹脂（日本ポリプロ社製、ノバテックＰＰ）２０質量％のブレンド樹脂に、実施例１と同様のスリップ剤およびアンチブロッキング剤を添加した組成物を用いた以外は、実施例１と同様にしてインフレーションフィルムを作製した。
【００６４】
比較例１：
外層として、メルトフローレート２．５ｇ／１０分のＬＬＤＰＥ（日本ポリエチレン製、ノバテックＰＥ）８０質量％と、メルトフローレート１．８ｇ／１０分のポリブチレン−１樹脂（三井化学社製、タフマー）２０質量％のブレンド樹脂に、ブレンド樹脂全体を１００質量部として、実施例１と同様のスリップ剤およびアンチブロッキング剤を添加した組成物を用いた以外は、実施例１と同様にしてインフレーションフィルムを作製した。  
【００６５】
比較例２：
外層として、メルトフローレート８ｇ／１０分のＬＬＤＰＥ（プライムポリマー社製、モアテック）８０質量％と、メルトフローレート７ｇ／１０分のポリプロピレン樹脂（プライムポリマー社製、プライムポリプロ）２０質量％のブレンド樹脂に、ブレンド樹脂全体を１００質量部として、実施例１と同様のスリップ剤およびアンチブロッキング剤を添加した組成物を用いた以外は、実施例１と同様にしてインフレーションフィルムを作製した。
【００６６】
＜評価方法＞ 
上記実施例および比較例において作製した各評価用試料フィルムに関し、下記試験による評価を実施した。
【００６７】
（１）剥離強度（凝集力） 
各インフレーションフィルムを用いて、縦ピロー包装機ＯＮＰ−５７５０（オリヒロ社製）にかけ、二重袋包装体を作製した。シール温度は、１３０℃、１４０℃、１５０℃の３種類とした。上記縦シール部分を１５ｍｍ幅の短冊状に切り取り、引張試験機にて２００ｍｍ／分の引張速度で引っ張った時の応力を測定した。測定されたイージーピール強度から、６００〜１２００ｇｆ／１５ｍｍ幅：「○」６００ｇｆ／１５ｍｍ幅以下または１２００ｇｆ／１５ｍｍ幅以上「×」とした。
【００６８】
（２）開封性
シール温度１４０℃で二重袋包装体の複数回シールされる縦・横シール部分を手で開封し、開封し易さを評価した。容易に開封するものを「○」とし、開封しにくいものを「×」、容易に開封する箇所と開封しにくい箇所が混在するものを「△」とした。
【００６９】
（３）耐落袋性
シール温度１４０℃で水を充填した２重袋包装体を高さ８０ｃｍから水平に１０回、落下させた。破袋やシール漏れが発生したものを「×」、破袋やシール漏れが起きなかったものを「○」とした。
【００７０】
【表１】
2013018546.tif 000002
【００７１】
実施例１〜３は、シール温度を変更しても、２回プレスシールした場合でもイージーピール強度が８．０４Ｎ／１５ｍｍ幅〜１０．５９Ｎ／１５ｍｍ幅と安定しており、開封性良好だった。一方、比較例１は、主剤がメルトフローレート２．５ｇ／１０分のＬＬＤＰＥであるため、シール温度やシール回数によって、イージーピール強度が１．２７Ｎ／１５ｍｍ幅〜１０．５９Ｎ／１５ｍｍ幅と振れ安定せず、弱いイージーピール強度の箇所でシール抜けを発生し、耐落袋性に劣っていた。また、剥離面の毛羽立ちが発生しており、開封性の点において劣っていた。また、比較例２についても、副剤がメルトフローレート７ｇ／１０分のＰＰであるため、比較例１と同様にシール温度やシール回数によりイージーピール強度のばらつきが目立ち、開封性および耐落袋性の点で劣っていた。
【産業上の利用可能性】
【００７２】
本発明のフィルムは、例えば、二重袋包装体用のフィルムとして好適に利用することができる。